(57)【特許請求の範囲】
【請求項１】
合成樹脂フィルム、金属箔および合成樹脂コート紙のうちのいずれかからなる基材の最表面に水性インクを吸収する層が設けられており、前記水性インクを吸収する層は、粒子は含まず、吸着基剤としてのポリビニルアルコールと架橋剤としてのポリアミドアミンエピクロールヒドリンと架橋助剤としてのポリエチレンイミンとを含むコーティング剤を反応させることにより得られたものである、記録用材。
【請求項２】
前記吸着基剤と架橋剤と架橋助剤の配合割合が、固形分換算で、吸着基剤５０〜９０重量％、架橋剤５〜５０重量％、架橋助剤１〜１０重量％である、請求項１に記載の記録用材。
【請求項３】
前記吸着基剤がケン化度４５〜９９モル％の低ケン化度ポリビニルアルコールである、
請求項１または２に記載の記録用材。
【発明の詳細な説明】
【０００１】
【発明の属する技術分野】
本発明は、記録用材に関し、詳しくは、水性インクを用いて印刷や筆記などにより文字や記号、模様などの記録が施される記録用材に関する。
【０００２】
【従来の技術】
ワープロやパソコンのプリンタとしてインクジェット式プリンタが知られている。インクジェット式プリンタは、高速印刷が可能で、音が静かであり、機器も小さく安価でランニングコストも安いという利点がある。このようなインクジェット式プリンタの印刷インクには水性インクが用いられる。水性インクは、色彩が鮮明であり、特に透明感のある印刷が可能であり、油性インクでは得られない独特の表現が可能である。
【０００３】
このようなインクジェット式プリンタで使用する記録用材の基材としては、一般には水性インクの吸着性あるいは定着性の良い紙基材が用いられている。
【０００４】
【発明が解決しようとする課題】
ところで、ワープロやパソコンのデータをＯＨＰ用記録用材などの、透明フィルムを基材とする記録用材に印刷したいという要望がある。
しかし、合成樹脂からなる透明フィルムは水性インクを吸着しないので、水性インクを用いての印字ができない。透明フィルム以外にも、各種の合成樹脂フィルムや金属箔、あるいは合成樹脂をコートした紙なども、水性インクによる記録ができないものが多い。
【０００５】
水性インクによる記録が困難な材料であっても、その表面に水性インクの吸着性および定着性の良いコーティング層を積層しておけば、水性インクでの記録が可能になるが、その際にコーティング層の透明性が悪いと、コーティング層で覆われた基材の素材感を損なったり、基材の表面に印刷等で施された着色模様や文字などが見え難くなる。
【０００６】
水性インクが定着するフィルムも種々提案されているが何れも、使用されている材料の特性から透明性に難がある。例えば、特開平２−２７６６７０号公報には、フィルムの表面にアルミナゲルをコーティングしておくことで、インクジェット式プリンタによる印刷を可能にする技術が示されている。この公知技術では、アルミナゲルがフィルムの透明性を低下させてスモークフィルムになってしまう。
【０００７】
さらに、水性インクの吸着性が良いコート剤層であっても、水性インクで記録が施された記録用材が水に濡れると、インク吸着層が水に溶けだして記録が消えたり汚れたりしてしまうという、耐水性上の問題がある。耐水性に劣るコーティング層では水性インクの吸着性がいくら高くても実用性には乏しい。
なお、透明性を有する耐水性コーティング剤が多く開発されているが、これらはいずれも水性インクを吸着しない。
【０００８】
本発明の目的は、水性インクに対する吸着性に優れるとともに、透明性と耐水性にも優れ、水性インクで印刷や筆記などの記録を行うのに適した記録用材を提供することにある。
【０００９】
【課題を解決するための手段】
本発明に係る記録用材は、合成樹脂フィルム、金属箔および合成樹脂コート紙のうちのいずれかからなる基材の最表面に水性インクを吸収する層が設けられており、前記水性インクを吸収する層は、粒子は含まず、吸着基剤としてのポリビニルアルコールと架橋剤としてのポリアミドアミンエピクロールヒドリンと架橋助剤としてのポリエチレンイミンとを含むコーティング剤を反応させることにより得られたものである。
【００１０】
【実施の形態】
コーティング剤の配合としては、固形分換算で、吸着基剤５０〜９０重量％、架橋剤５〜５０重量％、架橋助剤１〜１０重量％が、水性インクの吸着性に優れ、しかも、耐水性にも優れて、一旦吸着したインクの染料などを再び水に溶出させることが少ないインク吸着層を得させるので、本発明の目的に適している。
【００１１】
吸着基剤となるポリビニルアルコールは低ケン化度のものが好ましい。具体的には、ケン化度４５〜９９モル％のものが好ましい。重合度についても平均重合度１００〜３０００のものが好ましい。このようなポリビニルアルコールは、透明性が良好であるとともに水性インクの吸着性および定着性が良い。ブロッキング防止性もよい。環境の湿度条件が変化しても、インクの吸着性やブロッキング防止性が低下せず、良好な性能を発揮することができる。ケン化度が４５モル％未満ではブロッキングが起こり易くなる傾向があり、ケン化度が９９モル％以上のものは、分子の結晶化が起こり過ぎ、インク分子との結合が起こり難くなって、インクの吸着性が悪くなる傾向がある。また、平均重合度が１００未満ではブロッキングが起こり易くなる傾向があり、平均重合度が３０００を超えるとインクの吸着性が悪くなる傾向がある。
【００１２】
ポリビニルアルコールのコーティング層に耐水性を付与する架橋を行わせるための架橋剤は、前記吸着基剤と架橋反応を起こし得る化合物であれば限定されないが、ポリアミドアミンエピクロルヒドリンが好ましい。架橋剤を含むことにより、吸着基剤の架橋反応が良好に行われ、インク吸着性と耐水性を兼備したインク吸着層が得られる。
【００１３】
架橋助剤は、前記架橋剤と吸着基剤とによる架橋反応を助成する。架橋助剤としては、第２級アミノ基含有樹脂が好ましい。第２級アミノ基含有樹脂としては、ポリエチレンイミン、ポリアミドポリアミン、ポリビニルアミン等、塗工膜を乾燥する際の熱でポリビニルアルコールの架橋を生じさせるので、別の加熱工程を必要とさせず、好ましい。
【００１４】
コーティング剤には、架橋ポリビニルアルコールのほか、通常のコーティング剤に添加される各種の添加剤を含むこともできる。
コーティング剤は、記録用材の通常の製造工程を経て基材にコーティングされてインク吸着層を形成する。具体的には、コーティング剤を、記録用材の基材表面に塗布し乾燥させて、インク吸着層を形成する。
【００１５】
コーティング剤は、基材の表面に固形分換算で１〜５０g/m2の塗工量で塗工しておけば、本発明の目的を良好に達成するインク吸着層を形成する。塗工量が１g/m2未満では、充分なインク吸着性が発揮できない傾向がある。特に、インク吐出量の多いインクジェット式プリンタに適用し難い傾向がある。塗工量が５０g/m2を超えると、塗工性が悪く、塗工膜にうねりが生じ、透明性も悪くなる傾向がある。
【００１６】
インク吸着層は、本発明のコーティング剤からなる層のほかに、配合成分の異なる他の層を１層または複数層、積層して形成することもできる。また、インク吸着層と基材の間に、両者の接合性を改善する接着剤層等を介在させることもある。
記録用材が透明なものの場合には、上記接着剤層等やインク吸着層を構成する各層にも透明な材料を用いることが好ましい。
【００１７】
基材には、従来の記録用材と同様の材料が用いられる。具体的には、透明合成樹脂フィルム、着色合成樹脂フィルム等の合成樹脂フィルム、金紙、銀紙等の金属箔および合成樹脂コート紙のいずれかからなる材料が用いられる。これらの材料は、水性インクによる記録が困難であったり、インク吸着層での定着性が良くなかったりする材料である。
【００１８】
基材として、着色が施されていたり、表面に印刷が施されていたりするものを用いることができる。この場合、着色剤や印刷インクには基材に対する吸着性が良いものを用いたり、基材の表面に着色層や印刷層を形成できる材料を用いる。例えば、油性インクを用いることができる。
本発明で用いるコーティング剤の塗工方法としては、グラビアコート法やロールコート法、エアナイフ法、バーコート法、スプレーコート法などが適用できる。１種類の塗工液の塗工は、１回の塗工処理で済ますこともできるし、複数回の塗工処理を繰り返して１層の塗工層を形成することもできる。
【００１９】
本発明で用いるコーティング剤は、前記ポリビニルアルコールを吸着基材とすることによりインク吸着層に対し水性インクに対する優れた吸着性を発揮させるとともに、前記ポリビニルアルコールに対し前記架橋剤および架橋助剤を配合することにより前記ポリビニルアルコールの層に架橋構造を導入してインク吸着層に耐水性を付与し、水性インクの染料に対する固着性を保持させる。特に、水性インクの染料はアニオン染料が多いので、このようなアニオン染料に対する固着性に優れたものとなる。また、前記ポリビニルアルコールの層は透明性が高く、下地となる基材の透明性を損なわず、基材の素材感や着色、印刷などを良好に発現させることができる。
【００２０】
【実施例】
下記表１の配合（部は固形分換算の重量部を表す。）で１８．８重量％に調整した水溶液をＰＥＴフィルム（厚み１００ミクロン）にマイヤーバーコーターで塗布し、１０５°Ｃのオーブンで５分間乾燥して、試験片とした。
0003842835.tif 000002
各試験片について透明性、インク吸着層耐水性およびインク吸着性を調べた結果は表２のとおりであり、実施例はいずれも比較例に比べインク吸着層の耐水性に優れていることが分かる。
0003842835.tif 000003
試験方法は以下のとおりである。
0003842835.tif 000004
【００２１】
【発明の効果】
本発明に係る記録用材は、水性インクを吸収する層が、粒子は含まず、吸着基剤としてのポリビニルアルコールと架橋剤としてのポリアミドアミンエピクロールヒドリンと架橋助剤としてのポリエチレンイミンとを含むコーティング剤を反応させることにより得られたものであるため、記録用材のインク吸着層として使用したときに、水性インクによる鮮明で耐久性の高い記録が可能になり、包装材料その他の用途に好ましいものとなる。また、水性インクを用いるインクジェット式プリンタ等で印刷することができるので、ワープロやパソコンのデータをＯＨＰシートに手軽に印刷して利用することが可能になる。しかも、水性インクを吸収する層の透明性が高いので、透明性に優れた記録用材が得られ、また、基材の素材感や基材への着色や印刷を記録用材の表面に良好に発現させることが可能になる。その結果、印刷が施された記録用材をディスプレイ用途やインテリア用途、包装用途などに好適に利用できるようになる。